Method for producing paper or boardThe invention relates to a method for producing paper or paperboard, comprising the following steps: (A) adding a final polymer a to the first aqueous suspension of fibrous material, thereby producing a second aqueous suspension of fibrous material comprising a final polymer a, wherein the final polymer a is obtainable by: free-radical polymerization of (I)30 to 90 mol% of a monomer of formula I, wherein R1H or C1‑C6Alkyl, (ii)3-60 mol% of C of acrylic acid1‑C4C of alkyl esters or methacrylic acid1‑C4Alkyl esters, (iii)0-45 mol% of monoethylenically unsaturated carboxylic acids, monoethylenically unsaturated sulfonic acids, or monoethylenically unsaturated phosphonic acids, or salt forms thereof, (iv)0-9 mol% of acrylonitrile or methacrylonitrile, (V)0-35 mol% of one or more ethylenically unsaturated monomers other than monomers (I), (ii), (iii), and (iv), wherein the total amount of all monomers (I), (ii), (iii), (iv), and (V) is 100 mol%, to obtain a starting polymer V, and-hydrolyzing the starting polymer V to obtain a final polymer a, wherein N-C (═ O) R of formula (I) of monomer (I) polymerized into the starting polymer V1The groups are at least partially hydrolysed and in this way form primary amino groups, wherein the ester groups of the monomers (ii) polymerized into the starting polymer V are at least partially converted and at least part of the conversion is to form penta-lactam structural units with the primary amino groups obtained or to form carboxylic acid groups or salts thereof, (B) dewatering an aqueous suspension of a second fibrous material comprising the final polymer a on a water-permeable substrate to form a wet paper structure, (C) dewatering the wet paper structure, thereby forming paper or board. The resulting paper or paperboard has good dry strength. Further subjects of the invention are paper or paperboard obtainable by said process and the final polymer a and the starting polymer V.A method of making paper or paperboard comprising the steps of:(a) adding a final polymer a to the first aqueous suspension of fibrous material, thereby producing a second aqueous suspension of fibrous material comprising a final polymer a,wherein the final polymer a is obtainable by:free-radical polymerization of the following monomers to obtain the starting polymer v(i)30 to 90 mol% of a monomer of the formula iwherein r is1h or c1-c6an alkyl group, a carboxyl group,(ii)3-60 mol% of acrylic acid c1-c4c of alkyl esters or methacrylic acid1-c4an alkyl ester, a carboxylic acid,(iii)0 to 45 mol% of monoethylenically unsaturated carboxylic acids, monoethylenically unsaturated sulfonic acids, or monoethylenically unsaturated phosphonic acids, or salt forms thereof,(iv)0 to 9 mol% of acrylonitrile or methacrylonitrile,(v)0 to 35 mol% of one or more ethylenically unsaturated monomers other than monomers (i), (ii), (iii) and (iv),wherein the total amount of all monomers (i), (ii), (iii), (iv) and (v) is 100 mol%, and-hydrolyzing the starting polymer v to obtain a final polymer a,wherein n-c (═ o) r of formula (i) of monomer (i) polymerized into the starting polymer v1the group is at least partially hydrolyzed and in this way forms primary amino groups,wherein the ester groups of the monomers (ii) polymerized into the starting polymer v are at least partly converted and at least partly the conversion is a pentalactam structural unit with the primary amino groups obtained or a carboxylic acid group or its salt form,(b) dewatering the aqueous suspension of the second fibrous material comprising the final polymer a on a water permeable substrate to form a wet paper structure,(c) dewatering the wet paper structure to form paper or paperboard.
종이 또는 판지의 제조 방법본 발명은 (A) 최종 중합체 A를 제1 수성 섬유성 물질 현탁액에 첨가함으로써, 최종 중합체 A를 함유하는 제2 수성 섬유성 물질 현탁액을 생성하는 단계이며, 여기서 최종 중합체 A는 - 하기 단량체 (i) 30 내지 90 mol%의 하기 화학식 I의 단량체:[이미지] (여기서 R1 = H이거나 또는 C1-C6 알킬을 의미함), (ii) 3 내지 60 mol%의 아크릴산의 C1-C4 알킬 에스테르 또는 메타크릴산의 C1-C4 알킬 에스테르, (iii) 0 내지 45 mol%의 모노에틸렌계 불포화 카르복실산, 모노에틸렌계 불포화 술폰산 또는 모노에틸렌계 불포화 포스폰산, 또는 그의 염 형태, (iv) 0 내지 9 mol%의 아크릴로니트릴 또는 메타크릴로니트릴, (v) 0 내지 35 mol%의, 단량체 (i), (ii), (iii) 및 (iv)와 상이한 1종 이상의 에틸렌계 불포화 단량체 의 라디칼 중합에 의해 출발 중합체 V를 수득하는 단계이며, 여기서 모든 단량체 (i), (ii), (iii), (iv) 및 (v)의 총량은 100 mol%인 단계, 및 - 출발 중합체 V를 가수분해하여 최종 중합체 A를 수득하는 단계이며, 여기서 출발 중합체 V로 중합되는 단량체 (i)의 화학식 (I)의 N-C(=O)R1 기는 적어도 부분적으로 가수분해되어 1급 아미노 기를 형성하고, 출발 중합체 V로 중합되는 단량체 (ii)의 에스테르 기는 적어도 부분적으로 전환되고, 전환의 적어도 일부는 수득된 1급 아미노 기와의 5-원 락탐 구조 단위의 형성 또는 카르복실산 기 또는 그의 염 형태의 형성인 단계 에 의해 수득가능한 것인 단계, (B) 최종 중합체 A를 함유하는 제2 수성 섬유성 물질 현탁액을 수-투과성 기재 상에서 탈수시켜 습윤 종이 구조체를 형성하는 단계, (C) 습윤 종이 구조체를 탈수시켜 종이 또는 판지를 형성하는 단계 를 포함하는 종이 또는 판지의 제조 방법에 관한 것이다. 형성된 종이 또는 판지는 양호한 건조 강도를 갖는다. 본 발명의 추가의 대상은 상기 방법에 의해 수득가능한 종이 또는 판지, 및 최종 중합체 A 및 출발 중합체 V이다.(A) 최종 중합체 A를 제1 수성 섬유성 물질 현탁액에 첨가함으로써, 최종 중합체 A를 함유하는 제2 수성 섬유성 물질 현탁액을 생성하는 단계이며,여기서 최종 중합체 A는 - 하기 단량체 (i) 30 내지 90 mol%의 하기 화학식 I의 단량체:[이미지] (여기서 R1 = H이거나 또는 C1-C6 알킬을 의미함), (ii) 3 내지 60 mol%의 아크릴산의 C1-C4 알킬 에스테르 또는 메타크릴산의 C1-C4 알킬 에스테르, (iii) 0 내지 45 mol%의 모노에틸렌계 불포화 카르복실산, 모노에틸렌계 불포화 술폰산 또는 모노에틸렌계 불포화 포스폰산, 또는 그의 염 형태, (iv) 0 내지 9 mol%의 아크릴로니트릴 또는 메타크릴로니트릴, (v) 0 내지 35 mol%의, 단량체 (i), (ii), (iii) 및 (iv)와 상이한 1종 이상의 에틸렌계 불포화 단량체 의 라디칼 중합에 의해 출발 중합체 V를 수득하는 단계이며, 여기서 모든 단량체 (i), (ii), (iii), (iv) 및 (v)의 총량은 100 mol%인 단계, 및 - 출발 중합체 V를 가수분해하여 최종 중합체 A를 수득하는 단계이며, 여기서 출발 중합체 V로 중합되는 단량체 (i)의 화학식 (I)의 N-C(=O)R1 기는 적어도 부분적으로 가수분해되어 1급 아미노 기를 형성하고, 출발 중합체 V로 중합되는 단량체 (ii)의 에스테르 기는 적어도 부분적으로 전환되고, 전환의 적어도 일부는 수득된 1급 아미노 기와의 5-원 락탐 구조 단위의 형성 또는 카르복실산 기 또는 그의 염 형태의 형성인 단계에 의해 수득가능한 것인 단계,(B) 최종 중합체 A를 함유하는 제2 수성 섬유성 물질 현탁액을 수-투과성 기재 상에서 탈수시켜 습윤 종이 구조체를 형성하는 단계,(C) 습윤 종이 구조체를 탈수시켜 종이 또는 판지를 형성하는 단계를 포함하는 종이 또는 판지의 제조 방법.